(57)【要約】      （修正有）【課題】バックライトから発光される紫外線にさらされても変色しない拡散板を提供すること。【解決手段】スチレン系樹脂に特定波長に最大吸収を持つベンゾトリアゾール系紫外線吸収剤を配合されてなる樹脂（Ａ）を、スチレン系樹脂に有機系架橋微粒子を配合されてなる樹脂（Ｂ）の片面もしくは両面に積層されてなる樹脂板によって拡散板３の変色を大幅に改善した。【選択図】図１
2006076240.tif 000002
【特許請求の範囲】
【請求項１】
スチレン系樹脂１００重量部にベンゾトリアゾール系紫外線吸収剤０．５〜５重量部配合されてなる樹脂（Ａ）を、スチレン系樹脂１００重量部に有機系架橋微粒子０．５〜５重量部配合されてなる樹脂（Ｂ）の片面もしくは両面に積層されてなる樹脂板。
【請求項２】
有機系架橋微粒子がアクリル系樹脂微粒子、スチレン系樹脂微粒子、シリコーン系架橋微粒子である請求項１に記載の樹脂板。
【請求項３】
紫外線吸収剤を含む層の厚みが１０〜１００μｍであることを特徴とする請求項１または２に記載の樹脂板。
【請求項４】
樹脂（Ａ）および樹脂（Ｂ）を共押出して得られる請求項１〜３のいずれかに記載の樹脂板。
【発明の詳細な説明】
【技術分野】
【０００１】
本発明は液晶テレビ用直下型バックライトの拡散板に関する。
【背景技術】
【０００２】
近年ブラウン管式テレビに替わるテレビとして注目を浴びているのが液晶テレビである。
液晶はブラウン管と異なり自発光ではないためバックライトといわれる光源装置が必要とされる。
バックライトにはエッジライト型バックライトと直下型バックライトと呼ばれる２つのタイプがあるが、液晶テレビには大型化と高輝度を実現できる直下型バックライトが多く用いられる。
直下型バックライトは図１に示すような構造（断面図）をしており、反射板、ランプ、拡散板、光学フィルム、液晶パネルから構成される。
【０００３】
拡散板は光散乱粒子が配合された乳白の樹脂板で、ランプの光を散乱させランプの透けを防止する役割がある。
また、拡散板の上に接する光学フィルムは拡散板によって散乱された光を集光し発光効率を高める役割がある。
液晶テレビが注目される昨今、拡散板に関しては様々な研究開発が行われている。（例えば特許文献１〜５参照）
ところが拡散板では耐光性の問題がある。図１からもわかるようにランプと拡散板は近接しており、ランプから出てくる紫外線によって拡散板が変色する問題であり、拡散板の変色は輝度低下やランプの透けの原因になるため耐光性の改良が望まれている。
【０００４】
【特許文献１】特開２００４−１９１６９８号公報
【特許文献２】特開２００４−９０６２６号公報
【特許文献３】特開２００４−５０６０７号公報
【特許文献４】特開２００４−２９０９１号公報
【特許文献５】特開平１１−１７９８５６号公報
【発明の開示】
【発明が解決しようとする課題】
【０００５】
本発明は、バックライトから発光される紫外線にさらされても変色しない拡散板を提供することを目的とする。
【課題を解決するための手段】
【０００６】
本発明者は、前記課題を解決するため鋭意研究を重ねた結果、拡散板の変色は、配合される光拡散剤表面が特定波長の紫外線により着色されることによるものであることを見出し、特定波長に最大吸収をもつ紫外線吸収剤を配合した樹脂層で拡散板表面を被覆することによって拡散板の変色を大幅に改善できることを見出し、本発明をなすに至った。
すなわち、本発明は、
（１）スチレン系樹脂１００重量部にベンゾトリアゾール系紫外線吸収剤０．５〜５重量部配合されてなる樹脂（Ａ）を、スチレン系樹脂１００重量部に有機系架橋微粒子０．５〜５重量部配合されてなる樹脂（Ｂ）の片面もしくは両面に積層されてなる樹脂板、
（２）有機系架橋微粒子がアクリル系樹脂微粒子、スチレン系樹脂微粒子、シリコーン系架橋微粒子である上記（１）に記載の樹脂板、
（３）紫外線吸収材を含む層の厚みが１０〜１００μｍであることを特徴とする上記１または２に記載の樹脂板、
（４）樹脂（Ａ）および樹脂（Ｂ）を共押出して得られる上記１〜３のいずれかに記載の樹脂板、
である。
【発明の効果】
【０００７】
本発明の樹脂板は、バックライトから発光される紫外線にさらされても変色しない効果を有する。
【発明を実施するための最良の形態】
【０００８】
本発明について、以下具体的に説明する。
本発明で用いるスチレン系樹脂は芳香族ビニルからなるＰＳ樹脂、ゴム質重合体に芳香族ビニルをグラフト重合してなるＨＩＰＳ樹脂、シアン化ビニルと芳香族ビニルを共重合させたＡＳ樹脂、ゴム質重合体にシアン化ビニルと芳香族ビニルをグラフトしたグラフト重合体およびシアン化ビニルと芳香族ビニルとの共重合体の混合物であるＡＢＳ樹脂、メチルメタクリレートと芳香族ビニルを共重合させたＭＳ樹脂、ゴム質重合体にメチルメタクリレートと芳香族ビニルをグラフトしたグラフト重合体であるＭＢＳ樹脂などをいい、吸水率、屈折率、耐熱性、耐衝撃性などの要求性能に応じ選択すればよい。
【０００９】
拡散板に配合される光散乱剤は前記従来技術にもあるように有機系、無機系など様々あり例えば、炭酸カルシウム、硫酸バリウム、酸化チタン、水酸化アルミニウム、シリカ、ガラス、タルク、マイカ、ホワイトカーボン、酸化マグネシウム、酸化亜鉛等の無機粒子およびこれら無機粒子に表面処理を施したものや、架橋または高分子量スチレン系樹脂粒子、架橋または高分子量アクリル系樹脂粒子、架橋シロキサン系樹脂粒子等の樹脂粒子が挙げられる。このなかで本発明で用いられる光散乱剤は有機系微粒子が好ましく、架橋した有機系架橋微粒子がさらに好ましい。有機系架橋微粒子を用いることでマトリックスとなるスチレン系樹脂中での光散乱剤の分散ムラが少なく、光透過性が高く、光散乱性も高いれた樹脂板に設計することができる。
有機系架橋微粒子として特に好ましいのはアクリル系樹脂架橋微粒子、スチレン系樹脂架橋微粒子、シリコーン系架橋微粒子である。
【００１０】
スチレン系樹脂微粒子としては、その単量体としてスチレンの他、クロロスチレン、ブロモスチレンのようなハロゲン化スチレンや、ビニルトルエン、α−メチルスチレンのようなアルキルスチレン等が挙げられ、必要に応じてそれらの２種以上を用いることもできる。またスチレン系単量体以外の単量体として、例えばメタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類；アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；アクリロニトリル等が挙げられ、必要に応じてそれらの２種以上を用いることもできる。
【００１１】
またスチレン系樹脂架橋微粒子とするために分子内に二重結合を少なくとも２つ有する単量体を導入することが行われ、例えば、１，４−ブタンジオールジメタクリレート、ネオペンチルグリコールジメタクリレート、エチレングリコールジメタクリレート、ジエチレングリコールジメタクリレート、テトラエチレングリコールジメタクリレート、プロピレングリコールジメタクリレート、テトラプロピレングリコールジメタクリレート、トリメチロールプロパントリメタクリレート、ペンタエリスリトールテトラメタクリレートのような多価アルコール類のジ−またはそれを越えるメタクリレート類；１，４−ブタンジオールジアクリレート、ネオペンチルグリコールジアクリレート、エチレングリコールジアクリレート、ジエチレングリコールジアクリレート、テトラエチレングリコールジアクリレート、プロピレングリコールジアクリレート、テトラプロピレングリコールジアクリレート、トリメチロールプロパントリアクリレート、ペンタエリスリトールテトラアクリレートのような多価アルコール類のジ−またはそれを越えるアクリレート類；ジビニルベンゼン、ジアリルフタレートのような芳香族多官能単量体等が挙げられ、必要に応じてそれらの２種以上を用いることもできる。
【００１２】
これらスチレン系重合体粒子を得るための重合方法としては、通常、懸濁重合法、ミクロ懸濁重合法、乳化重合法、分散重合法等が採用される。
アクリル系樹脂微粒子におけるアクリル系単官能単量体としては、例えば、メタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類；アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類；メタクリル酸、アクリル酸等が挙げられ、必要に応じてそれらの２種以上を用いることもできる。
【００１３】
また、アクリル系単量体以外の単量体としては、前記スチレン系重合体粒子におけるスチレン系樹脂単量体と同様のものやアクリロニトリル等が挙げられ、必要に応じてそれらの２種以上を用いることもできる。
またアクリル系樹脂架橋微粒子とするために分子内に二重結合を少なくとも２つ有する単量体を導入することが行われ、前記スチレン系樹脂微粒子における多官能単量体と同様のものが挙げられ、必要に応じてそれらの２種以上を用いることもできる。
【００１４】
シリコーン系架橋微粒子としては、一般的にシリコーンゴムと呼称されるものや、シリコーンレジンと呼称されるものであって、常温で固体状のものが用いられる。シロキサン系重合体は、ジメチルジクロロシラン、ジフェニルジクロロシラン、フェニルメチルジクロロシラン、メチルトリクロロシラン、フェニルトリクロロシランのようなクロロシラン類を加水分解、縮合することによって、製造することができる。このようにして得られた重合体は、さらに、過酸化ベンゾイル、過酸化−２，４−ジクロロベンゾイル、過酸化−ｐ−クロルベンゾイル、過酸化ジクミル、過酸化ジ−ｔ−ブチル、２，５−ジメチル−２，５−ジ（ｔ−ブチルパーオキシ）ヘキサンのような過酸化物を作用させることにより架橋させてもよいし、また末端にシラノール基を有するものであれば、アルコキシシラン類と縮合架橋させてもよい。該重合体としては、ケイ素原子１個あたりに有機基が２〜３個結合した架橋重合体が好ましい。
【００１５】
シロキサン系重合体粒子は、例えば、シロキサン系重合体を機械的に微粉砕することにより得てもよいし、その製造の際、特開昭５９−６８３３３号公報に記載されているように、線状オルガノシロキサンブロックを有する硬化性重合体またはその組成物を噴霧状態で硬化させることにより、球状粒子として得てもよいし、特開昭６０−１３８１３号公報に記載されているように、アルキルトリアルコキシシランまたはその部分加水分解縮合物を、アンモニアまたはアミン類の水溶液中で、加水分解・縮合させることにより、球状粒子として得てもよい。
これら有機架橋微粒子の配合量によって樹脂板の透過率を変えることができる。拡散板として求められている透過率は４０〜８５％であり、スチレン系樹脂１００重量部に対し該有機系架橋微粒子の配合量は０．５〜５重量部が好ましい。配合量が０．５重量部以上では透過率が充分で適度な光散乱効果が得られ、５重量部以下では透過率が充分で液晶テレビに搭載される直下型バックライトとしては適度な光量となる。
【００１６】
本発明の樹脂板が拡散板として用いられる液晶テレビ用直下型バックライトは図１に示される構造をしており、拡散板はランプに近接した形で配設されている。ランプから出る光の波長は赤（Ｒ）緑（Ｇ）青（Ｂ）の３波長が最も強いが、微弱ながら２５０〜３８０ｎｍの紫外線を含んでいることも知られている。
通常スチレン系樹脂には紫外線吸収剤が０．０１〜０．３％配合されており、樹脂そのものはランプから出る紫外線によって変色することはない。
ところが従来用いられている拡散板の中には液晶テレビを長期間点けていると変色（黄変）する問題が起きているのである。拡散板が変色すると輝度が低下し暗くなったり、ランプが透けて見えるなど問題が多く改良が求められているのである。
【００１７】
本発明者は鋭意研究の結果、拡散板の変色は光散乱剤として配合している有機系架橋微粒子表面が特定の紫外線波長での着色であることを見出した。
有機系架橋微粒子はマトリックスとなる樹脂との密着を良くするため微粒子表面にメチル基等の分子構造をもっており、この表面分子構造がランプから出てくる紫外線のうち特に３４０〜３５０ｎｍの波長の光で着色することを見出したのである。
スチレン系樹脂に配合される紫外線吸収剤にはベンゾフェノン系、ベンゾトリアゾール系、トリアジン系、マロン酸エステル系、シアノアクリレート系、サリシレート系、シュウ酸アニリド系等様々な種類がある。
【００１８】
ベンゾフェノン系紫外線吸収剤の最大吸収波長はおおよそ２９０〜３００ｎｍ、ベンゾトリアゾール系紫外線吸収剤の最大吸収波長は３４０〜３５０ｎｍ、トリアジン系紫外線吸収剤の最大吸収波長は２７０〜２８０ｎｍ、マロン酸エステル系紫外線吸収剤の最大吸収波長は３００〜３１０ｎｍ、シアノアクリレート系紫外線吸収剤の最大吸収波長は３００〜３１０ｎｍ、サリシレート系紫外線吸収剤の最大波長は３００〜３１０ｎｍであり、前述紫外線による有機系架橋微粒子の着色を抑えるには最大吸収波長が３４０〜３５０ｎｍのベンゾトリアゾール系紫外線吸収剤を用いることが特に好ましいことがわかった。
【００１９】
ベンゾトリアゾール系紫外線吸収剤としては、例えば２−（２’−ヒドロキシ−５’−メチルフェニル）ベンゾトリアゾール、２−（２’−ヒドロキシ−３’、５’−ビス（α、α−ジメチルベンジル）フェニル）ベンゾトリアゾール、２−（２’−ヒドロキシ−３’、５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’、５’−ジ−ｔ−ブチルフェニル）−５−クロロベンゾトリアゾール、２−（２’−ヒドロキシ−３’、５’−ジ−ｔ−アミルフェニル）ベンゾトリアゾール、２−（２’−ヒドロキシ−５’−ｔ−オクチルフェニル）ベンゾトリアゾール、２、２’−メチレンビス（４−（１，１，３，３−テトラメチルブチル）−６−（２Ｎ−ベンゾトリアゾール−２−イル）フェノール、２−（２’−ヒドロキシ−３’−（３’’、４’’、５’’、６’’−テトラヒドロフタルイミドメチル）−５’−メチルフェニル）ベンゾトリアゾール、２−（２’−ヒドロキシ−５’−メタクリロキシフェニル）−２Ｈ−ベンゾトリアゾ−ルがあげられる。
【００２０】
拡散板中に配合される有機系架橋微粒子は板全体に分散しているため、マトリックスとなるスチレン系樹脂中にこのベンゾトリアゾール系紫外線吸収剤を配合しても全ての有機系架橋微粒子を保護することはできない。
そこで本発明者は、有機系架橋微粒子が配合されたスチレン系樹脂を、ベンゾトリアゾール系紫外線吸収剤を多量に含んだスチレン系樹脂で被覆することで保護することを見出した。
つまり皮膜として積層される樹脂に配合するベンゾトリアゾール系紫外線吸収剤はマトリックスとなるスチレン系樹脂１００重量部に対し０．５〜５重量部が好ましく、より好ましくは１〜３重量部である。
【００２１】
ベンゾトリアゾール系紫外線吸収剤の配合量が０．５重量部以上では３４０〜３５０ｎｍの紫外線波長を吸収し、有機系架橋微粒子の着色を防ぐことができ、５重量部以下では拡散板表面が紫外線吸収剤でベタつくことがなくすぐ上に配設する光学フィルムと付着することもない。
紫外線吸収剤と他の安定剤との併用は効果がありヒンダードアミン系光安定剤（ＨＡＬＳ）との併用は好ましい。
また他の添加剤も本発明の効果を妨げない限り添加してよく、例えば熱安定剤、酸化防止剤、各種安定剤、可塑剤、難燃剤、滑剤、帯電防止剤、防カビ剤、結晶核剤、顔料、染料があげられる。
【００２２】
本発明の樹脂板は積層樹脂板であるが、その製法はプレス積層法、共押出法、フィルムラミ法いずれでも構わないが、簡便にしかも連続的に積層する方法としては共押出法が好ましい。
共押出法は、別々の押出機から押出された溶融樹脂をシート用金型（ダイ）の中で積み重ね拡幅し積層された溶融樹脂層として吐き出し、その後ポリッシングロールによって板厚調整と冷却しながらシート状に成形する方法で、連続的に均質な積層シートが製作できる方法である。
拡散板としての樹脂板の全体厚みは１〜５ｍｍ、積層されるベンゾトリアゾール系紫外線吸収剤が多量に配合された皮膜樹脂層はおおよそ１０〜１００μｍが好ましい。皮膜が１０μｍより厚いと紫外線吸収効果が充分で、有機系架橋微粒子の着色を抑えて拡散板の変色を防止できるし、１００μｍ以下の厚みでは均一な皮膜層を成形することが容易で拡散板の透過率が均一なものとなる。
【実施例】
【００２３】
本発明を実施例に基づいて説明する。
［実施例１］
スチレン系樹脂としてポリスチレン（ＰＳジャパン株式会社製ＰＳ−ポリスチレン６５８（登録商標））１００重量部に、最大吸収波長３４０ｎｍのベンゾトリアゾール系紫外線吸収剤（チバガイギー株式会社製チヌビンＰ（登録商標））を０．７重量部配合した樹脂（Ａ）を、スチレン系樹脂としてポリスチレン（ＰＳジャパン株式会社製ＰＳ−ポリスチレン６５８（登録商標））１００重量部に、光拡散剤としてアクリル系架橋微粒子（積水化成品工業株式会社製テクポリマーＭＢＸ（登録商標））を１重量部配合した樹脂（Ｂ）の両面に、２３０℃〜２５０℃に温調されたスクリュー径６０ｍｍ、３０ｍｍ２台の押出機とマルチマニホールド積層シート用ダイの組合せで共押出を行い、ダイから出てきた溶融樹脂を８０℃に温調された３本のポリッシングロールで引き取り板状に成形した。この時樹脂板の厚みは２．０ｍｍ、両面に積層した樹脂（Ａ）の厚みは約２０μｍであった。
作製した樹脂板を市販の２０インチ液晶テレビの拡散板として搭載し、２０００時間ＴＶとして連続使用（ランプ連続点灯）後に該樹脂板を取り出し、初期からの色変化を評価した。
色はＪＩＳ  Ｋ７１０５に従い黄色度を測定、初期黄色度と２０００時間実装点灯後の黄色度の差を黄変度（ΔＹＩ）として示した。
結果を表１に比較例と共に示す。
【００２４】
[実施例２、３]
樹脂（Ａ）及び樹脂（Ｂ）のマトリックス樹脂として使用するスチレン系樹脂としてＭＳ樹脂（新日鐵化学株式会社製エスチレンＭＳ６００（登録商標））またはＡＳ樹脂（旭化成ケミカルズ株式会社製スタイラックＡＳ７６７（登録商標））に変更した以外は実施例１と同様に行った。
【００２５】
[実施例４]
樹脂（Ｂ）に配合する有機系架橋微粒子としてシリコーン系架橋微粒子（ＧＥ東芝シリコーン株式会社製トスパール１２０（登録商標））に変更した以外は実施例１と同様に行った。
【００２６】
[実施例５、６]
樹脂（Ａ）に配合するベンゾトリアゾール系紫外線吸収剤の配合量を２重量部もしくは４重量部に変更した以外は実施例１と同様に行った。
【００２７】
[実施例７、８]
樹脂（Ｂ）に配合する有機系架橋微粒子の配合量を２重量部もしくは４重量部に変更した以外は実施例１と同様に行った。
【００２８】
[比較例１、２]
樹脂（Ａ）に配合する紫外線吸収剤を最大吸収波長２９０ｎｍのベンゾフェノン系紫外線吸収剤（住友化学工業株式会社製スミソーブ１１０（登録商標））もしくは最大吸収波長２７４ｎｍのトリアジン系紫外線吸収剤（チバガイギー株式会社製チヌビン１５７７ＦＦ（登録商標））に変更した以外は実施例１と同様に行った。結果を表１に実施例と共に示す。
【００２９】
[比較例３、４]
樹脂（Ａ）及び樹脂（Ｂ）のマトリックス樹脂として使用するスチレン系樹脂としてＭＳ樹脂（新日鐵化学株式会社製エスチレンＭＳ６００（登録商標））またはＡＳ樹脂（旭化成ケミカルズ株式会社製スタイラックＡＳ７６７（登録商標））に変更した以外は比較例２、３と同様に行った。
【００３０】
[比較例５]
樹脂（Ａ）に配合するベンゾトリアゾール系紫外線吸収剤の配合量を０．３重量部に減量した以外は実施例１と同様に行った。
【００３１】
[比較例６]
樹脂（Ａ）を用いず、スチレン系樹脂としてポリスチレン（ＰＳジャパン株式会社製ＰＳ−ポリスチレン６５８（登録商標））１００重量部に、光拡散剤としてアクリル系架橋微粒子（積水化成品工業株式会社製テクポリマーＭＢＸ（登録商標））を１重量部配合した樹脂（Ｂ）だけを単独で、押出成形によってシート状に成形した。この時の板厚は実施例１と同様に２ｍｍに調整した。
該樹脂板を実施例１同様に評価を行った。結果を表１に示す。
【００３２】
[参考例]
スチレン系樹脂としてポリスチレン（ＰＳジャパン株式会社製ＰＳ−ポリスチレン６５８（登録商標））だけを単独で、押出成形によって板厚２ｍｍのシート状に成形しいわゆる透明ＰＳシートを作製した。
該樹脂板を実施例１同様に評価を行った。結果を実施例、比較例と共に表１に示す。
【００３３】
【表１】
2006076240.tif 000003
【産業上の利用可能性】
【００３４】
本発明の樹脂板は、液晶ＴＶ用直下型バックライトの拡散板として好適に利用できる。
【図面の簡単な説明】
【００３５】
【図１】本発明の樹脂板が使われる液晶テレビ用直下型バックライトの構造（断面図）。
【符号の説明】
【００３６】
１  液晶パネル
２  光学フィルム
３  拡散板（本発明の樹脂板）
４  ランプ
５  反射板
６  筐体
【図１】
2006076240.tif 000004